PET 필름 으로부터 박리 한 LiCoO 2 그린 시트 를 커터 로 한 변이 50 ㎜ 인 정사각형 으로 절취 하 여 , 하부 세터 로서 의 마그네시아 제 세터 ( 치수 한 변이 90 ㎜ 인 정사각형 , 높이 1 ㎜) 의 중앙 에 배치 하 였 다 . LiCoO 2 그린 시트 를 승 온 속도 200 ℃/ h 로 600 ℃ 까지 승 온 하 여 3 시간 탈지 한 후 , 900 ℃ 에서 3 시간 유지 함 으로써 가소 하 였 다 . 얻 어 진 LiCoO 2 가소 판 에 있 어서 의 Co 함유량 에 대한 , Li 2 CO 3 그린 시트 에 있 어서 의 Li 함유량 의 몰 비인 , Li / Co 비 가 0 . 5 가 되 는 사이즈 로 , 건조 된 Li 2 CO 3 그린 시트 를 절취 하 였 다 . LiCoO 2 가소 판 상 에 , 상기 절취 된 Li 2 CO 3 그린 시트 편 을 과잉 리튬 원 으로서 배치 하 고 , 그 위 에 상부 세터 로서 의 다공질 마그네시아 제 세터 를 배치 하 였 다 . 상기 소결 판 및 그린 시트 편 을 세터 로 사이 에 끼운 상태 로 , 한 변이 120 ㎜ 인 정사각형 의 알루미나 시스 ( 가부 시 키가 이샤 닛카토 제조 ) 내 에 배치 하 였 다 . 이때 , 알루미나 시스 를 밀폐 하 지 않 고 , 0 . 5 ㎜ 의 간극 을 두 고 뚜껑 을 덮 었 다 . 얻 어 진 적층 물 을 승 온 속도 200 ℃/ h 로 600 ℃ 까지 승 온 하 여 3 시간 탈지 한 후 에 , 800 ℃ 까지 200 ℃/ h 로 승 온 하 여 5 시간 유지 한 후 900 ℃ 까지 200 ℃/ h 로 승 온 하 여 20 시간 유지 함 으로써 소성 를 행하 였 다 . 소성 후 , 실온 까지 강온 시킨 후 에 소성체 를 알루미나 시스 로부터 취 출하 였 다 . 이렇게 하 여 LiCoO 2 소결 판 을 정극 판 으로서 얻 었 다 . 얻 어 진 정극 판 을 9 ㎜ × 9 ㎜ 평방 의 형상 으로 레이저 가공 하 였 다 .